ПОЛИМЕРЫ С КОНТРОЛИРУЕМОЙ АРХИТЕКТУРОЙ

1. Акриловый полимер, содержащий:
первый реакционноспособный участок, который содержит по меньшей мере один мономер, содержащий самореакционноспособную функциональную группу; и
второй реакционноспособный участок, который содержит по меньшей мере один мономер, содержащий реакционноспособную функциональную группу.
2. Акриловый полимер по п. 1, отличающийся тем, что указанная реакционноспособная функциональная группа во втором реакционноспособном участке представляет собой самореакционноспособную функциональную группу.
3. Акриловый полимер по п. 2, отличающийся тем, что указанная самореакционноспособная функциональная группа во втором реакционноспособном участке такая же, как и самореакционноспособная функциональная группа в первом реакционноспособном участке.
4. Акриловый полимер по п. 2, отличающийся тем, что указанная самореакционноспособная функциональная группа во втором реакционноспособном участке отличается от самореакционноспособной функциональной группы в первом реакционноспособном участке.
5. Акриловый полимер по п. 1, отличающийся тем, что указанная самореакционноспособная функциональная группа выбрана из группы, состоящей из ангидридов, эпоксидов, алкоксиметилола и циклических простых эфиров.
6. Акриловый полимер по п. 5, отличающийся тем, что указанная самореакционноспособная функциональная группа представляет собой эпоксигруппу.
7. Акриловый полимер по п. 1, отличающийся тем, что указанная реакционноспособная функциональная группа выбрана из группы, состоящей из кислот, гидроксилов, аминов и тиолов.
8. Акриловый полимер по п. 7, отличающийся тем, что указанная реакционноспособная функциональная группа представляет собой кислоту.
9. Акриловый полимер по п. 1, отличающийся тем, что указанный полимер имеет индекс полидисперсности менее 4,0.
10. Акриловый полимер по п. 9, отличающийся тем, что указанный полимер имеет индекс полидисперсности менее 3,5.
11. Акриловый полимер по п. 9, отличающийся тем, что указанный полимер имеет индекс полидисперсности менее 3,0.
12. Акриловый полимер по п. 9, отличающийся тем, что указанный полимер имеет индекс полидисперсности менее 2,5.
13. Акриловый полимер по п. 9, отличающийся тем, что указанный полимер имеет индекс полидисперсности менее 2,0.
14. Акриловый полимер по любому из пп. 1-13, отличающийся тем, что указанный полимер имеет среднечисленную молекулярную массу (Μn) примерно от 40000 примерно до 150000.
15. Акриловый полимер по п. 14, отличающийся тем, что указанный полимер имеет среднечисленную молекулярную массу (Μn) примерно от 50000 примерно до 110000.
16. Сшиваемая композиция, содержащая:
акриловый полимер, содержащий первый реакционноспособный участок, который содержит по меньшей мере один мономер, содержащий самореакционноспособную функциональную группу, и второй реакционноспособный участок, который содержит по меньшей мере один мономер, содержащий реакционноспособную функциональную группу.
17. Сшиваемая композиция по п. 16, дополнительно содержащая:
по меньшей мере один агент, выбранный из группы, состоящей из пигментов, наполнителей, пластификаторов, разбавителей, антиоксидантов, агентов, придающих липкость, полимерных добавок и комбинаций указанных агентов.
18. Сшиваемая композиция по п. 16, отличающаяся тем, что указанный полимер имеет индекс полидисперсности менее 4,0.
19. Сшиваемая композиция по п. 18, отличающаяся тем, что указанный полимер имеет индекс полидисперсности менее 3,5.
20. Сшиваемая композиция по п. 18, отличающаяся тем, что указанный полимер имеет индекс полидисперсности менее 3,0.
21. Сшиваемая композиция по п. 18, отличающаяся тем, что указанный полимер имеет индекс полидисперсности менее 2,5.
22. Сшиваемая композиция по п. 18, отличающаяся тем, что указанный полимер имеет индекс полидисперсности менее 2,0.
23. Сшиваемая композиция по любому из пп. 16-22, отличающаяся тем, что указанный полимер имеет среднечисленную молекулярную массу (Μn) примерно от 40000 примерно до 150000.
24. Сшиваемая композиция по п. 23, отличающаяся тем, что указанный полимер имеет среднечисленную молекулярную массу (Μn) примерно от 50000 примерно до 110000.
25. Способ получения сшиваемой композиции, включающий:
полимеризацию по меньшей мере одного мономера, содержащего самореакционноспособную функциональную группу, с образованием таким образом, первого реакционноспособного участка;
полимеризацию по меньшей мере одного мономера, содержащего реакционноспособную функциональную группу, с образованием таким образом второго реакционноспособного участка;
причем по меньшей мере один из первого реакционноспособного участка и второго реакционноспособного участка содержит акрилатную группу;
образование акрилового полимера из первого реакционноспособного участка и второго реакционноспособного участка.
26. Способ по п. 25, отличающийся тем, что по меньшей мере один из первого реакционноспособного участка и второго реакционноспособного участка полимеризуют в присутствии агента RAFT (агент полимеризации с обратимой передачей цепи по механизму присоединения-фрагментации).
27. Способ по п. 25, отличающийся тем, что по меньшей мере один из первого реакционноспособного участка и второго реакционноспособного участка полимеризуют в присутствии агента SFRP (агента полимеризации по механизму обратимого ингибирования).
28. Способ по любому из пп. 25-27, дополнительно включающий стадию сшивки функциональных групп реакционноспособных участков.